세척 하 여 그리스 를 제거 한 후 에 그릿 블라스 팅 한 알루미늄 AL 1050 의 팬 및 패널 에 , 표 1 에 기재 되 어 있 는 PAI , PPS , 탄화규소 , 및 TiO 2 의 베이스 코트 를 분무 에 의해 적용 한다 . 프리프 라이머 층 에서 중합체 결합제 에 대한 무기 충전제 입자 의 중량 비 는 대략 1 . 4 이 다 . 적용 된 베이스 코트 의 건조 코팅 두께 ( DFT ) 는 와상 전류 원리 ( ASTM B 244 ) 에 기초 해 필름 두께 기구 , 예 를 들 어 아 이소 스코프 ( Isoscope ) 를 이용 하 여 측정 할 때 대략 15 마이크로미터 이 다 . 이 베이스 코트 를 150 ℃ 에서 20 분 동안 강제 공기 건조 에 의해 건조 시킨다 . 통상 적 인 비 점착성 코팅 을 하 기 와 같이 적용 한다 ( 유럽 특허 제 1 016 466 B 1 호 에 기재 된 코팅 과 유사 함 ) . 내열성 중합체 결합제 , 충전제 및 안료 를 함유 하 는 프라이머 코팅 을 베이스 코트 위 에 분무 한다 . 프라이머 용 조성물 이 표 2 에 열거 되 어 있 다 . 그 후 , 중간 층 을 건조 된 프라이머 위 에 분무 한다 . 톱 코트 를 웨트 온 웨트 ( wet on wet ) 식 으로 중간 층 에 적용 한다 . 중간 층 조성물 및 톱 코트 조성물 이 각각 표 3 및 표 4 에 열거 되 어 있 다 . 코팅 된 기재 를 427 ℃ 에서 3 내지 5 분 동안 베이 킹 한다 . 프라이머 / 중간 층 / 톱 코트 의 건조 코팅 두께 ( DFT ) 를 와상 전류 분석 에 의해 측정 하 니 13 마이크로미터 / 14 마이크로미터 / 6 마이크로미터 ( +/- 1 마이크로미터 ) 였 다 .